(57)【要約】      （修正有）【課題】図柄層と接着層とを別々に形成しなくても、転写性、密着性及び伸縮性に優れる熱転写フィルムを得ることができる意匠層用組成物を提供する。【解決手段】衣類用の熱転写フィルムに用いられる意匠層１０用組成物であって、ブロッキング防止樹脂と意匠層形成用樹脂とを含有し、ブロッキング防止樹脂は、アクリル樹脂及びシリコーン樹脂であり、意匠層１０形成用樹脂は、ポリウレタン樹脂である。【選択図】図１
2019217685.tif 000002
【特許請求の範囲】
【請求項１】
衣類用の熱転写フィルムに用いられる意匠層用組成物であって、
ブロッキング防止樹脂と意匠層形成用樹脂とを含有し、
前記ブロッキング防止樹脂は、アクリル樹脂及びシリコーン樹脂であり、
前記意匠層形成用樹脂は、ポリウレタン樹脂である
ことを特徴とする意匠層用組成物。
【請求項２】
前記ブロッキング防止樹脂が、意匠層形成用樹脂１００質量部に対して１５〜７０質量部配合されていることを特徴とする請求項１に記載の意匠層用組成物。
【請求項３】
基材と、前記基材に対して剥離可能である意匠層とで構成される熱転写フィルムであって、
前記意匠層が請求項１又は２に記載の意匠層用組成物で構成されることを特徴とする熱転写フィルム。
【請求項４】
前記基材が、前記意匠層側の面に、シリコーンコーティング膜を有するポリエチレンテレフタレートフィルムであることを特徴とする請求項３に記載の熱転写フィルム。
【請求項５】
洗濯表示及び／又は品質表示を衣類に転写するために用いられることを特徴とする請求項３又は４に記載の熱転写フィルム。
【請求項６】
前記衣類がポリエステル繊維を含むことを特徴とする請求項５に記載の熱転写フィルム。
【請求項７】
請求項１又は２に記載の意匠層用組成物で構成される意匠層であって、
衣類に熱転写した後の伸縮率が２００％以上であることを特徴とする意匠層。
【発明の詳細な説明】
【技術分野】
【０００１】
本発明は、意匠層用組成物、熱転写フィルム及び意匠層に関する。
【背景技術】
【０００２】
従来の一般的な衣類（繊維製品）には、いわゆる洗濯表記タグが縫い付けられている。この洗濯表記タグには、ＪＩＳ  Ｌ  ０００１等の規定に基づき、洗濯等の取り扱い方法を表示する洗濯表示が記載されたり、使用されている繊維の名称及び質量割合や、製造会社の名称及び住所等を表示する品質表示が記載されたりしている。
【０００３】
しかしながら、洗濯表記タグが肌に触れることで、肌にストレスがかかったり、不快感を生じさせたりすることがある。このため、洗濯表記タグを無くし、代わりに洗濯表示や品質表示を衣類の生地に転写する方法が検討され始めている。
【０００４】
衣類の生地への転写に関する先行技術を開示した文献としては、例えば、特許文献１〜４が挙げられる。
【０００５】
特許文献１には、耐熱性基材シートの離型処理面にアミノ酸系ポリエーテルウレタンおよび顔料からなる伸縮弾性に富むトップ層が任意の図柄状に設けられ、このトップ層の上に一液型ポリウレタン系接着剤からなる伸縮弾性に富むホットメルト性の接着剤層が上記トップ層を被覆するように設けられていることを特徴とする転写シートが開示されている。また、特許文献１には、耐熱性基材シートの離型処理面にアミノ酸系ポリエーテルウレタンおよび顔料からなる伸縮弾性に富むトップ層が任意の図柄状に設けられ、このトップ層の上に二液型ポリウレタン系接着剤からなり、イソシアネート硬化剤の配合量がイソシアネート当量の３０％以下である伸縮弾性に富むホットメルト性の接着剤層が上記トップ層を被覆するように設けられていることを特徴とする転写シートが開示されている。
【０００６】
特許文献２には、転写後に剥離されるベースシート、対象物の転写対象部上に図柄を形成するための図柄層、及び樹脂を主成分とするホットメルト接着性の接着層を、この順に有してなり、前記接着層において対象物における可撓性および／または伸縮性を有する転写対象部に対し圧接させつつ加熱することにより、その転写対象部に接着層を熱融着させて図柄層による図柄を転写形成するための熱転写シートであって、前記接着層の周縁部は、前記図柄層の周縁部からはみ出すように形成され、転写対象部に転写された場合に図柄の周縁部からはみ出したはみ出し縁部を形成するものであり、前記接着層の全て又は前記はみ出し縁部を形成する周縁部を含む部分は、着色剤により着色されていることを特徴とする熱転写シートが開示されている。
【０００７】
特許文献３には、柔軟性を有することによって可撓性の被転写材への熱転写が可能である転写ラベルであって、ベースシート上に少なくともフッ素系樹脂およびイソシアネート樹脂を含む表面スリップ層、図柄層および接着層を順次設けており、可撓性の被転写材へ熱転写すると、表面スリップ層および図柄層がベースシートから被転写材に融着されることにより、表面スリップ層の存在によって表面滑り性を有する転写ラベルが開示されている。また、特許文献３には、ベースシート上に発泡ポリウレタン系樹脂を含む効果層およびイソシアネート樹脂を含む離型層を積層し、該効果層が適宜の平面模様を有するベースシートを用い、該ベースシート上に少なくとも表面スリップ層、図柄層および接着層を順次設けており、可撓性の被転写材へ熱転写する際に、効果層が発泡して盛り上がって表面スリップ層の表面に凹凸模様が生じるとともに、該表面スリップ層および図柄層がベースシートから被転写材に融着されることにより、凹凸模様が形成された表面スリップ層の存在によって表面滑り性を有する転写ラベルが開示されている。更に、特許文献３には、柔軟性を有することによって衣類への熱転写が可能であり、ベースシート上に少なくともフッ素系樹脂およびイソシアネート樹脂を含む表面スリップ層、図柄層および接着層を順次設けた転写ラベルを用い、衣類の所定個所へ熱転写すると、表面スリップ層および図柄層がベースシートから衣類の所定個所に融着されることにより、表面スリップ層の存在によって表面滑り性および防汚性を有する衣類保護シートが開示されている。
【０００８】
特許文献４には、支持体上に離型層と転写層とが設けられたインクジェット記録用転写媒体において、転写層が熱可塑性樹脂微粒子、熱可塑性樹脂結着剤、カチオン性樹脂及び無機微粒子を含んでおり、カチオン性樹脂と無機微粒子との添加量の合計が、熱可塑性樹脂微粒子と熱可塑性樹脂結着剤との合計に対して重量比で３％〜２０％の範囲内にあるインクジェット記録用転写媒体が開示されている。また、特許文献４には、転写層の形成材料である熱可塑性樹脂微粒子材料や熱可塑性樹脂結着剤として、ポリアクリル酸、ウレタンを用いることが開示されている。また、特許文献４では、インクジェット記録用転写媒体にインクジェット印刷を行い、綿のＴシャツに積層した後、支持体側からホットプレス機で転写することが開示されている。
【先行技術文献】
【特許文献】
【０００９】
【特許文献１】特開平８−９２８８１号公報
【特許文献２】特開２０１０−１８８５９１号公報
【特許文献３】特許第５５８７０００号明細書
【特許文献４】特開平１０−３２９４１５号公報
【発明の概要】
【発明が解決しようとする課題】
【００１０】
ところで、洗濯表示や品質表示は、装飾用の模様や文字とは異なり、比較的小さな範囲内に、微細な細線で描かれる文字や記号を多数含むものである。このため、洗濯表示や品質表示の転写技術を確立するうえで、細線の断線や滲みを防止することが求められていた。また、衣類の生地は、着用時等を想定して伸縮性を有するのが一般的であるので、衣類の伸縮に追従でき、かつ高い密着性を有することが求められていた。また、従来の転写フィルムでは、図柄を形成するための図柄層や、接着性を有する接着層等が設けられていたが、印刷加工の工数が削減でき、コストメリットが得られる観点から、層の数を少なくすることが求められていた。
以上のことから、転写性、密着性及び伸縮性に優れ、かつ、層の数を少なくすることが求められていたが、それらすべての特性を満たす転写フィルムはなかった。
【００１１】
本発明は、上記現状に鑑みてなされたものであり、図柄層と接着層とを別々に形成しなくても、転写性、密着性及び伸縮性に優れる熱転写フィルムを得ることができる意匠層用組成物を提供することを目的とする。
【課題を解決するための手段】
【００１２】
本発明者は、洗濯表示及び／又は品質表示を衣類に転写するために用いられる熱転写フィルムに着目し、転写性、密着性及び伸縮性を向上でき、かつ、層の数を少なくする方法について種々検討した。その結果、層を形成する樹脂と、ブロッキング防止樹脂の組成とが最適化された組成物を用いることにより、図柄層と接着層とを別々に形成しなくても、転写性、密着性、及び、伸縮性に優れる熱転写フィルムを得ることができることを見出し、本発明を完成した。
【００１３】
本発明の意匠層用組成物は、衣類用の熱転写フィルムに用いられる意匠層用組成物であって、ブロッキング防止樹脂と意匠層形成用樹脂とを含有し、上記ブロッキング防止樹脂は、アクリル樹脂及びシリコーン樹脂であり、上記意匠層形成用樹脂は、ポリウレタン樹脂であることを特徴とする。
【００１４】
また、上記ブロッキング防止樹脂が、意匠層形成用樹脂１００質量部に対して１５〜７０質量部配合されていることが好ましい。
【００１５】
本発明の熱転写フィルムは、基材と、上記基材に対して剥離可能である意匠層とで構成される熱転写フィルムであって、上記意匠層が上記意匠層用組成物で構成されることを特徴とする。なお、本明細書において、「フィルム」は、「シート」と同義であり、厚さによって両者を区別していない。
【００１６】
上記基材が、上記意匠層側の面に、シリコーンコーティング膜を有するポリエチレンテレフタレートフィルムであることが好ましい。
また、本発明の熱転写フィルムは、洗濯表示及び／又は品質表示を衣類に転写するために用いられることが好ましい。
また、上記衣類がポリエステル繊維を含むことが好ましい。
また、本発明の意匠層は、上記意匠層用組成物で構成される意匠層であって、衣類に熱転写した後の伸縮率が、２００％以上であることを特徴とする。
【発明の効果】
【００１７】
本発明によれば、転写性、密着性及び伸縮性に優れる熱転写フィルムを得ることができる意匠層用組成物を提供することができる。
【図面の簡単な説明】
【００１８】
【図１】本発明の意匠層用組成物を用いて得られる熱転写フィルムの一例を模式的に示した断面図である。
【図２】伸縮性の試験方法を示した説明図である。
【図３】実施例１において意匠層に形成した図柄を示した説明図である。
【発明を実施するための形態】
【００１９】
図１は、本発明の意匠層用組成物を用いて得られる熱転写フィルムの一例を模式的に示した断面図である。図１に示した熱転写フィルムは、意匠層１０と、基材１１とを有する。
【００２０】
［意匠層用組成物］
本発明の意匠層用組成物は、衣類用の熱転写フィルムに用いられる意匠層用組成物であって、ブロッキング防止樹脂と意匠層形成用樹脂とを含有し、上記ブロッキング防止樹脂は、アクリル樹脂及びシリコーン樹脂であり、上記意匠層形成用樹脂は、ポリウレタン樹脂であることを特徴とする。
【００２１】
＜ブロッキング防止樹脂＞
ブロッキング防止樹脂は、加熱されることにより衣類の生地（基布）へ密着するものであり、これによって、本発明の意匠層用組成物で構成される意匠層１０が基布へ熱転写されることになる。
ブロッキング防止樹脂は、アクリル樹脂及びシリコーン樹脂である。アクリル樹脂及びシリコーン樹脂の両方を含むことによって、本発明の意匠層用組成物で構成される意匠層１０を基布に貼り合わせた後の密着性を確保しつつ、良好な風合い（柔らかさ）や伸縮性を得ることができ、更に転写面同士がくっ付くこと（ブロッキング）を防止することもできる。
【００２２】
上記アクリル樹脂としては、例えば、例えば、メタクリル酸メチルの単独重合体、メタクリル酸メチルと共重合可能な単量体との共重合体等が挙げられる。これらは単独で用いても良いし、２種以上併用してもよい。
【００２３】
上記メタクリル酸メチルと共重合可能な単量体としては、例えば、メタクリル酸ブチル等の炭素数２〜４のメタクリル酸エステル、アクリル酸ブチル等の炭素数１〜８のアクリル酸エステル、スチレン、α−メチルスチレン、アクリロニトリル、アクリル酸、他のエチレン性不飽和モノマー等が挙げられる。
上記アクリル樹脂は、これらの単量体の単独重合体や共重合体の混合物であってもよい。
また、上記アクリル樹脂組成物には、上記アクリル樹脂とともにアクリル系ゴムが混合されていてもよい。
【００２４】
上記ブロッキング防止樹脂は、意匠層形成用樹脂１００質量部に対して１５〜７０質量部配合されていることが好ましく、２５〜６０質量部配合されていることがより好ましい。
上記ブロッキング防止樹脂の配合量が１５質量部未満であると、ブロッキングを充分に防止することができないおそれや、被着体の衣類に対して充分な密着力を確保することができないおそれがある。上記ブロッキング防止樹脂の配合量が７０質量部を超えると、密着力がさほど向上しない。
【００２５】
＜意匠層形成用樹脂＞
上記意匠層形成用樹脂は、ポリウレタン樹脂である。ポリウレタン樹脂を含有することによって、基布に貼り合わせた後の風合い（柔らかさ）や伸縮性が良好なものが得られる。ここで、意匠層によって描画される洗濯表示や品質表示は、装飾用の模様や文字とは異なり、比較的小さな範囲内に、細線で描かれる文字や記号を多数含むものであり、細線の線幅は、例えば、０．１〜０．２ｍｍとされる。これに対して、ポリウレタン樹脂を含有する意匠層用組成物で構成される意匠層１０は、スクリーン印刷等の方法で意匠層に印刷を行った場合に、断線や滲みの発生を抑制でき、優れた印刷性（作画性）を得ることができるものである。したがって、ポリウレタン樹脂を含有する意匠層用組成物により得られる意匠層１０は、細線による鮮明な描画が可能であり、洗濯表示や品質表示に適している。
【００２６】
上記ポリウレタン樹脂としては、ポリエステル系ポリウレタン樹脂、ポリエーテル系ポリウレタン樹脂又はポリカーボネート系ポリウレタン樹脂が挙げられる。なお、基布に貼り合せた後の柔らかさや伸縮性の点で、ポリエステル系ポリウレタン樹脂、ポリエーテル系ポリウレタン樹脂が好ましい。
【００２７】
上記ポリエステル系ポリウレタン樹脂とは、ポリウレタン樹脂の主要な構成成分であるポリオールの一つとして、ポリエステルポリオール類を使用し、ポリイソシアネートと反応させて得たものである。
【００２８】
上記ポリエステルポリオール類は、例えば、ジカルボン酸とグリコールとを常法に従って反応させることにより得ることができる。上記ジカルボン酸としては、例えば、テレフタル酸、イソフタル酸、２，６−ナフタレンジカルボン酸等の芳香族ジカルボン酸、アジピン酸、アゼライン酸、セバシン酸等の脂肪族ジカルボン酸、オキシ安息香酸等のオキシカルボン酸、それらのエステル形成性誘導体等を挙げることができる。上記グリコールとしては、例えば、エチレングリコール、１，４−ブタンジオール、ジエチレングリコール、トリエチレングリコール等の脂肪族グリコール、１，４−シクロヘキサンジメタノール等の脂環族グリコール、ｐ−キシレンジオール等の芳香族ジオール、ポリエチレングリコール、ポリプロピレングリコール、ポリテトラメチレングリコール等のポリオキシアルキレングリコール等を挙げることができる。これらによるポリエステルポリオール類は線状構造であるが、３価以上のエステル形成成分を用いて分枝状ポリエステルとすることもできる。
【００２９】
上記ポリエーテル系ポリウレタン樹脂とは、ポリウレタン樹脂の主要な構成成分であるポリオールの一つとして、ポリエーテルポリオール類を使用し、ポリイソシアネートと反応させて得たものである。
【００３０】
上記ポリエーテルポリオール類としては、例えば、ポリエチレングリコール、ポリプロピレングリコール、ポリテトラメチレングリコール、それらの共重合体等のポリアルキレングリコール等を挙げることができる。
【００３１】
上記ポリカーボネート系ポリウレタン樹脂とは、ポリウレタン樹脂の主要な構成成分であるポリオールの一つとして、ポリカーボネートポリオール類を使用し、ポリイソシアネートと反応させて得たものである。
【００３２】
上記ポリカーボネートポリオール類は、例えば、炭酸エステルとジオールとを反応させることにより得ることができる。上記炭酸エステルとしては、例えば、エチレンカーボネート、ジメチルカーボネート、ジエチルカーボネート、ジフェニルカーボネート、ジシクロヘキシルカーボネート等を挙げることができる。上記ジオールとしては、例えば、１，６−ヘキサンジオール、１，４−シクロヘキサンジオール、１，４−シクロヘキサンジメタノール、３−メチル−１，５−ペンタンジオール、ポリエチレングリコール、ポリプロピレングリコール、ポリカプロラクトンジオール、トリメチルヘキサンジオール、１，４−ブタンジオール等を挙げることができる。また、ポリカーボネートジオールとジカルボン酸又はポリエステルとの反応で得られるポリエステルポリカーボネートであってもよい。
【００３３】
上記ポリイソシアネートとしては、例えば、トリレンジイソシアネート、フェニレンジイソシアネート、４，４’−ジフェニルメタンジイソシアネート、１，５−ナフタレンジイソシアネート、キシリレンジイソシアネート等の芳香族系ジイソシアネート、ヘキサメチレンジイソシアネート、リジンジイソシアネート、４，４’−ジシクロヘキシルメタンジイソシアネート、イソホロンジイソシアネート等の脂肪族ジイソシアネート等を挙げることができる。
【００３４】
上記ポリウレタン樹脂を構成する他の成分としては、鎖長延長剤、架橋剤を挙げることができる。上記鎖延長剤又は架橋剤としては、例えば、エチレングリコール、プロピレングリコール、ブタンジオール、ヘキサンジオール、ジエチレングリコール、トリメチロールプロパン、グリセリン、ヒドラジン、エチレンジアミン、ジエチレントリアミン、４，４’−ジアミノジフェニルメタン、４，４’−ジアミノジシクロヘキシルメタン、水等が挙げられる。
【００３５】
上記意匠層１０は、スクリーン印刷法、インクジェット法等の従来公知の印刷法により、洗濯表示や品質表示に対応する所望のパターンで形成されるものである。したがって、本発明の意匠層形成用組成物には、従来公知の溶剤系顔料インキに用いられる溶剤、アマイドワックス、ビヒクル等の添加剤を使用することができ、溶剤を除く成分が意匠層１０中に含有されてもよい。
【００３６】
上記溶剤としては、例えば、エチレングリコールジブチルエーテル、エチレングリコールモノフェニルエーテル、エチレングリコールモノブチルエーテル、エチレングリコールモノヘキシルエーテル、エチレングリコールモノメトキシメチルエーテル、ジエチレングリコールエチルメチルエーテル、ジエチレングリコールジメチルエーテル、ジエチレングリコールモノエチルエーテル、ジエチレングリコールモノブチルエーテル、ジエチレングリコールモノメチルエーテル、ジプロピレングリコールモノエチルエーテル、ジプロピレングリコールモノブチルエーテル、ジプロピレングリコールモノメチルエーテル、トリエチレングリコールジメチルエーテル、トリエチレングリコールモノメチルエーテル、トリプロピレングリコールモノメチルエーテル、プロピレングリコールモノメチルエーテル、プロピレングリコールモノエチルエーテル、プロピレングリコールモノブチルエーテル等のグリコールエーテル類；シクロヘキサノン、イソホロン等のケトン類；ガンマーブチロラクトン、セロソルブアセタート、プロピレングリコールモノメチルエーテルアセタート、エチレングリコールジアセタート、エチレングリコールモノアセタート、エチレングリコールモノブチルエーテルアセタート、ジエチレングリコールジアセタート、ジエチレングリコールモノエチルエーテルアセタート、ジエチレングリコールモノブチルエーテルアセタート、プロピレンカルボナート等のエステル類；ジアセトンアルコール、Ｎ−アミルアルコール、メチルイソブチルカルビノール、ｎ−ブタノール、３−メトキシ−３−メチル−１−ブタノール等のアルコール類；エチレングリコール、プロピレングリコール、１，３−オクチレングリコール、ジエチレングリコール、ジプロピレングリコール、トリメチレングリコール、１，２−ブタンジオール、１，３−ブタンジオール、１，４−ブタンジオール、ヘキシレングリコール、１，５−ペンタンジオール等の多価アルコール；グルタミン酸ジメチルとコハク酸ジメチルとアジピン酸ジメチルとの混合物等が挙げられる。これらの溶剤を単独で用いても良いし、複数種を混合して使用しても良い。
【００３７】
上記アマイドワックスは、植物油脂肪酸とアミン類の縮合反応より合成され、具体例としては、エチレンビスステアリン酸アマイド（ＥＢＳ）、変性モンタンワックスが挙げられる。アマイドワックスの添加により、インキ組成物の粘性や表面特性を細線形成に適したものに調整することができる。
【００３８】
上記アマイドワックスの含有量は、意匠層用組成物１００質量部に対して、１５〜２５質量部であることが好ましい。
【００３９】
本発明の意匠層用組成物は、顔料を含有することが好ましい。上記顔料としては特に限定されず、カーボンブラック（ブラック）、銅フタロシアニン（シアン）、ジメチルキナクリドン（マゼンタ）、ピグメント・イエロー（イエロー）、酸化チタン、酸化アルミニウム、酸化ジルコニウム、ニッケル化合物等が挙げられる。なかでも、上記顔料としては、洗濯表示や品質表示の描画に用いられることから、カーボンブラックが好適に用いられる。
【００４０】
本発明の意匠層用組成物は、上記顔料を分散させるために滑剤を含有することが好ましい。
上記滑剤としては特に限定されず、ラウリン酸、ステアリン酸、ベヘン酸等の高級脂肪酸のカルシウム塩、亜鉛塩、マグネシウム塩、バリウム塩等の金属石ケン、ステアリン酸、オレイン酸、ラウリン酸、パルミチン酸等の高級脂肪酸、ステアロアミド、パルミトアミド等の高級脂肪酸アミド、平均分子量１０００〜２０００の低分子量ポリエチレン、メチレンビスステアロアミド等の脂肪酸ビスアミド類、ステアリン酸ブチル等の高級脂肪酸エステル、ステアリルステシレート、ミリシルセロチネート等のエステルワックス類、グリセリルモノステアレート等の多価アルコールの部分エステル等を挙げられる。
上記滑剤の含有量は、意匠層用組成物１００質量部に対して、０．０１〜５質量部であることが好ましい。
【００４１】
本発明の意匠層用組成物は、更に、本発明の効果を阻害しない範囲内で、必要に応じて、その他の樹脂、光安定剤、熱安定剤、酸化防止剤、改質剤、充填剤、帯電防止剤等、衣料分野等において通常用いられる添加剤等を含むものであってもよい。
【００４２】
本発明の意匠層用組成物は、従来公知の方法を用いて意匠層を形成することができ、例えば、下記方法により形成してもよい。
意匠層用組成物を、後述する基材１１（離型フィルム又は離型紙）上に、所望の微細パターンが形成されたスクリーンマスクを介して、スクリーン印刷法を用いて塗工し、得られた塗膜を６０℃温風１分程度の加熱乾燥を行うことにより、洗濯表示や品質表示に対応する所望のパターンを有する意匠層１０を形成することができる。
【００４３】
上記意匠層１０の厚さの好ましい下限は１０μｍであり、好ましい上限は１００μｍである。上記厚さが１０μｍ未満であると、細線印刷が困難になるおそれや、被着体の衣類に対して充分な密着力を確保することができないおそれがある。上記厚さが１００μｍを超えると、基布と貼り合わせた後に柔らかさが得られなくなる（ゴアゴア感がでてしまう）おそれや、密着力がさほど向上しない。
【００４４】
上記意匠層１０は、軟化温度が１００〜１６０℃であることが好ましい。上記軟化温度が１００℃未満であると、使用時にべたつくため、取り扱い性が良好でないおそれがある。上記軟化温度が１６０℃を超えると、熱転写時の温度が高くなり、意匠層１０又は被着体の衣類が劣化又は損傷するおそれがある。
【００４５】
［基材］
上記基材（セパレーター）１１は、衣類への熱転写前に意匠層１０を支持する層であり、意匠層１０を衣類へ熱転写する前に、意匠層１０から容易に剥離できるものである。基材１１を設けることにより、本発明の熱転写フィルムの製造、運搬、保存中に意匠層１０が露出しないようにして、意匠層１０の劣化防止や、本発明の熱転写フィルムの取扱い性向上が可能となる。
【００４６】
上記基材１１としては、意匠層１０を損傷することなく剥離可能なものであれば特に限定されず、例えば、ポリエチレンテレフタレートのようなポリエステル、ポリ塩化ビニル、ポリ塩化ビニリデン、ポリプロピレン、ポリカーボネート等の樹脂フィルム（離型フィルム）；上質紙、グラシン紙等の紙（離型紙）等が挙げられる。また、基材１１は、離型フィルムや離型紙の表面を剥離剤でコーティングしたものが好ましい。剥離剤としては、例えば、シリコーン系剥離剤、アルキド系剥離剤、フッ素系剥離剤等が挙げられる。基材１１としては、意匠層１０側の面に、シリコーンコーティング膜を有するポリエチレンテレフタレートフィルムが好適に用いられる。
【００４７】
上記基材１１の厚さは特に限定されないが、取り扱い性に優れる点から５０〜１５０μｍが好ましい。
【００４８】
なお、本発明の熱転写フィルムでは、必要に応じて、意匠層１０の基材１１を有する面とは反対側に、別の基材が設けられてもよい。
【００４９】
本発明の熱転写フィルムを基布（被着体）に熱転写する際の熱圧着条件は、意匠層１０の熱軟化温度や厚さ、基布の素材や材質、意匠層１０の耐熱温度等に応じて適宜設定すればよく、特に限定されるものではないが、１００〜１８０℃の温度範囲で、３〜１０秒間熱プレスするものが挙げられる。
【００５０】
衣類の基布上に熱転写された意匠層１０は、基布の伸縮に追従できるように、伸縮性に優れたものが好適である。図２は、伸縮性の試験方法を示した説明図である。図２に示したように、意匠層１０を基布上に熱転写して作製される長さ６０ｍｍの試験片を、単方向に長さ１２０ｍｍとなるまで延伸した後、意匠層１０の破壊、剥離や外観の変化（皺や歪みの発生）が発生しないことが好ましい。すなわち、意匠層１０は、熱転写後の伸びが２００％以上であることが好ましい。
このような、本発明の意匠層用組成物で構成され、衣類に熱転写した後の伸縮率が２００％以上である意匠層もまた、本発明の一態様である。
【００５１】
衣類の生地としては特に限定されず、ポリエステル繊維、ポリウレタン繊維、ナイロン繊維、トリアセテート繊維等の合成繊維をはじめとする種々の素材を用いることができる。本発明の熱転写フィルムを用いることによって洗濯表記タグが肌に接触するのを防止する効果を得る点からは、肌に直接触れる肌着用の生地であることが好ましい。また、本発明の熱転写フィルムが伸縮性に優れるという利点を生かす点からは、伸縮性に優れる生地であることが好ましい。これらの特徴を有する衣類の生地としては、例えば、ポリエステル繊維、ポリウレタン繊維、及び、それらの混合繊維等が挙げられる。
【実施例】
【００５２】
以下、本発明について実施例を掲げて更に詳しく説明するが、本発明はこれらの実施例のみに限定されるものではない。
【００５３】
（配合原料）
下記の実施例及び比較例において、意匠層用組成物を調製するために用いた配合原料は以下の通りである。
＜意匠層形成用樹脂＞
・Ｒ−１（ＤＩＣ社製の「ＡＨ−５００」：ポリウレタン樹脂、固形分率５５質量％）
・Ｒ−２（セイコーアドバンス社製の「ＳＧ４１０」、ポリウレタン樹脂）
＜ブロッキング防止樹脂＞
・Ａ−１（ＤＩＣ社製の「クリスボン  アディティブＮｏ．５」：シリコーン樹脂含有アクリル樹脂、固形分率３０質量％）
＜その他の成分＞
・大日精化工業社製の「ＳＸ２７３」：アマイドワックスを含有するカーボン顔料
・共栄社化学社製の「ターレン１４５０」：アマイドワックス
・共栄社化学社製の「フローレンＳＰ−１０００」：高級脂肪酸エステル
・セイコーアドバンス社製の「Ｔ−９８０」：イソホロン化合物
・セイコーアドバンス社製の「ＳＧ４１０硬化剤」：ポリウレタン樹脂
・東ソー社製の「コロネートＨＸ」：ポリイソシアネート
【００５４】
（実施例１）
ポリウレタン樹脂（ＤＩＣ社製、「ＡＨ−５００」）を２０質量部、シリコーン樹脂含有アクリル樹脂を含有するブロッキング防止樹脂（ＤＩＣ社製、「クリスボン  アディティブＮＯ．５」）を２質量部、カーボン顔料（大日精化工業社製、「ＳＸ２７３」）を３質量部、アマイドワックス（共栄社化学社製、「ターレン１４５０」）、高級脂肪酸エステル（共栄社化学社製、「フローレンＳＰ−１０００」）、及び、イソホロン化合物（セイコーアドバンス社製、「Ｔ−９８０」）を混合し、意匠層用組成物を得た。
【００５５】
（実施例２〜４、比較例１〜４）
下記表１に示すように、材料を変更し、意匠層用組成物のサンプルを作製した。
【００５６】
【表１】
2019217685.tif 000003
【００５７】
（評価試験）
実施例及び比較例で得られた意匠層用組成物のサンプルについて、下記の方法により評価した。その結果を下記表２に示した。
【００５８】
（１）印刷適性
実施例及び比較例で得られた意匠層用組成物のサンプルを、厚さ１００μｍのシリコーン離型処理されたポリエチレンテレフタレートフィルム（リンテック社製、「ＰＥＴ５０ＳＫ−１」）上に、幅０．１ｍｍの微細パターン（図３に示した図柄）が形成されたスクリーンマスク（２００メッシュのポリエステル版）を介して塗工した後、６０℃温風１分程度の加熱乾燥を行い、意匠層を形成した。
その後、得られた印字された意匠層の微細パターンを観察した。目詰まりを起こしていない場合を「〇」、目詰まりを起こしている場合を「×」と評価した。
【００５９】
実施例及び比較例で得られた意匠層用組成物のサンプルについて、上記印刷適性の評価試験と同様にして意匠層を形成した。
その後、意匠層を覆うように、厚さ１００μｍのシリコーン離型処理されたポリエチレンテレフタレートフィルム（リンテック社製、「ＰＥＴ５０ＳＫ−１」）を貼り付けて、熱転写フィルムのサンプルをそれぞれ作製した。
得られた熱転写フィルムのサンプルのそれぞれについて、シャツ生地（ポリエステル８７％、ポリウレタン１３％）に対して、１５０℃、５秒間の条件で熱転写を行った。
【００６０】
（２）転写性
上記シャツ生地に対して熱転写を行った後、意匠層から剥離した基材（シリコーン離型処理されたポリエチレンテレフタレートフィルム）の表面を観察した。基材の表面に意匠層が付着していない場合を「〇」、付着している場合を「×」と評価した。
【００６１】
（３）伸縮性
上記シャツ生地に対して熱転写を行った後、図２に示したように、長さ６０ｍｍに裁断したサンプルを、単方向に長さ１２０ｍｍとなるまで２００％延伸した。延伸後に、意匠層の破壊、剥離や外観の変化（皺や歪みの発生）等の異常が発生せず、かつ手触り感が柔らかく良好であった場合を「〇」、延伸に耐えられず、意匠層の破壊、剥離や外観の変化（皺や歪みの発生）が発生した場合を「×」と評価した。
【００６２】
（４）生地との密着性
上記シャツ生地に対して熱転写を行った後、熱転写フィルムの表面にセロハンテープ（ニチバン  １８ｍｍ）を貼り付けた後、セロハンテープを一気に引き剥がし、熱転写フィルムのサンプルと生地との密着性を確認した。熱転写フィルムのサンプルから意匠層が剥離しない場合を「〇」、熱転写フィルムのサンプルから意匠層が剥離した場合を「×」と評価した。
【００６３】
（５）ブロッキング
上記シャツ生地に対して熱転写を行った後、シャツ生地を折り曲げ、意匠層同士を密着させた。意匠層同士が貼り付かなかった場合を「〇」、意匠層同士が貼り付いたが、手で容易に剥がすことができ、意匠層の破壊又は意匠層がスクリーンマスクから剥がれない場合を「△」、意匠層同士が貼り付いて剥がれない場合、又は、剥がそうとすると意匠層とスクリーンマスクとが剥がれてしまう場合を「×」と評価した。
【００６４】
（６）耐洗濯性
上記シャツ生地に対して熱転写を行った後、ＪＩＳ  Ｌ０２１７（１０３法）に準拠した方法で、洗濯工程（洗い１０分、すすぎ１０分×２、脱水１０分）を５サイクル行った。次いで、シャツ生地と熱転写フィルムの接着状態を確認した。洗濯前後で熱転写フィルムに形状の変化が見られない場合を「〇」、洗濯２〜３回で一部、剥がれ及び／又は裂けが見られる場合を「△」、洗濯１回で剥がれ及び／又は裂けが見られる場合を「×」と評価した。
なお、洗剤としては、アリエール  イオンパワージェルプラス（Ｐ＆Ｇ社製）を用いた。
【００６５】
【表２】
2019217685.tif 000004
【００６６】
上記表２から分かるように、実施例１〜４の熱転写フィルムは、印刷適性、転写性、伸縮性、生地との密着性及び耐洗濯性のいずれについても良好な結果であった。特に、シリコーン樹脂含有アクリル樹脂であるブロッキング防止樹脂を１０質量部（意匠層形成用樹脂１００質量部に対し２７質量部）含有している実施例３、２２質量部（意匠層形成用樹脂１００質量部に対して６０質量部）含有している実施例４では、ブロッキング防止性にも優れていた。
一方、比較例１〜４の熱転写フィルムは、印刷適性、転写性、伸縮性、生地との密着性及び耐洗濯性の全ての評価を満足するものは得られなかった。
【符号の説明】
【００６７】
１０  意匠層
１１  基材
【図１】
2019217685.tif 000005
【図２】
2019217685.tif 000006
【図３】
2019217685.tif 000007